(57)【要約】      （修正有）【課題】非常に良い機械特性ならびに非常に良い熱安定性及び耐加水分解性との組み合わせを有する熱可塑性子ポリエステルエラストマーを提供する。【解決手段】Ａ）脂肪族ジオールと芳香族ジカルボン酸から誘導される反復単位から成る硬いポリエステルセグメント、及びＢ）下記成分、Ｂ１）脂肪族カーボネート、及び、所望であれば、Ｂの６０重量％以下の、Ｂ２）脂肪族ジオール及び脂肪族ジカルボン酸、又は、Ｂ３）ラクトン、より誘導される反復単位から成る軟らかいポリエステルセグメントを含み、コポリエステルエステル単位は互いに、ウレタン基により結合されている。【選択図】なし【特許請求の範囲】
【請求項１】
Ａ：脂肪族ジオールと芳香族ジカルボン酸とから誘導される反復単位から成る硬いポリエステルセグメント、及び
Ｂ：下記成分、
Ｂ１：脂肪族カーボネート、及び、所望であれば、Ｂの６０重量％までの、
Ｂ２：脂肪族ジオール及び脂肪族ジカルボン酸、又は、
Ｂ３：ラクトン、より誘導される反復単位から成る軟らかいポリエステルセグメントを含み、前記硬いセグメントＡ及び軟らかいセグメントＢは、エステル結合を介して結合されてコポリエステル単位を形成し、且つ、前記コポリエステル単位は互いに
Ｃ：化学構造
【化１】
2008291269.tif 000010
を有するウレタン基（ここでｐ＝２又は３及びＲ１＝アルキル、アリール、アラルキル基）により結合されているコポリエステルエラストマー。
【請求項２】
硬いポリエステルセグメントＡの反復エステル単位が誘導されるところの芳香族ジカルボン酸が、イソフタル酸、又はテレフタル酸、ナフタレンジカルボン酸、ジフェニルジカルボン酸又はそれらの２以上の混合物よりなる群から選ばれることを特徴とする請求項１に従うコポリエステルエラストマー。
【請求項３】
芳香族ジカルボン酸がテレフタル酸であることを特徴とする請求項２に従うコポリエステルエラストマー。
【請求項４】
芳香族ジカルボン酸が、２，６−ナフタレンジカルボン酸と４，４´−ジフェニルジカルボン酸の混合物であることを特徴とする請求項２に従うコポリエステルエラストマー。
【請求項５】
芳香族ジカルボン酸が、４，４´−ジフェニルジカルボン酸とテレフタル酸の混合物であることを特徴とする請求項２に従うコポリエステルエラストマー。
【請求項６】
硬いポリエステルセグメントＡの反復エステル単位が誘導されるところの脂肪族ジオールが、アルキレン基中に２〜６個の炭素原子を含むアルキレングリコール又はそれらの２以上の混合物よりなる群から選ばれるジオールであることを特徴とする請求項１に従うコポリエステルエラストマー。
【請求項７】
硬いポリエステルセグメントＡがブチレンテレフタレートの反復単位から成ることを特徴とする請求項６に従うコポリエステルエラストマー。
【請求項８】
Ｂ１が化学式
【化２】
2008291269.tif 000011
（ここでＲ２＝Ｈ、アルキル、アリール基、ｘ＝２〜２０）で表されるアルキレンカーボネートであることを特徴とする請求項１〜７のいずれか１つに従うコポリエステルエラストマー。
【請求項９】
アルキレンカーボネートがヘキサメチレンカーボネートであることを特徴とする請求項８に従うコポリエステルエラストマー。
【請求項１０】
Ｂ２が、鎖中に２〜２０個の炭素原子を含むアルキレンジオール及び鎖中に２〜２０個の炭素原子を含むアルキレンジカルボン酸から誘導されることを特徴とする請求項１〜９のいずれか１つに従うコポリエステルエラストマー。
【請求項１１】
Ｂ２が、ブチレンアジペートであることを特徴とする請求項１０に従うコポリエステルエラストマー。
【請求項１２】
Ｂ３がカプロラクトンであることを特徴とする請求項１〜９のいずれか１つに従うコポリエステルエラストマー。
【請求項１３】
ウレタン基が、４，４´−  ジフェニルメタンジイソシアネート、トルエンジイソシアネート、キシレンジイソシアネート、ヘキサメチレンジイソシアネート、又はイソホロンジイソシアネートからなる群から選ばれる化合物から誘導されることを特徴とする請求項１〜１２のいずれか１つに従うコポリエステルエラストマー。
【請求項１４】
Ａ：ポリブチレンテレフタレートの硬いセグメント、及び
Ｂ：下記の軟らかいセグメント、
Ｂ１：ポリへキサメチレンカーボネート、及び、所望であれば、Ｂの６０重量％までの、
Ｂ２：ポリブチレンアジペート、
を含み、前記硬いセグメントＡ及び軟らかいセグメントＢは、エステル結合を介して結合されてコポリエステルエステル単位を形成し、且つ、前記コポリエステルエステル単位は互いに、
Ｃ：４，４´−ジフェニルメタンジイソシアネートから誘導されるウレタン基により結合されているコポリエステルエラストマー。
【請求項１５】
請求項１〜１４のいずれか１つに従うコポリエステルエラストマーの少なくとも１つと、メラミン、メラミン縮合物及びメラミン化合物からなる群より選ばれる化合物の少なくとも１つを含む難燃性コポリエステルエラストマー組成物。
【請求項１６】
メラミン化合物がメラミンシアヌレートである請求項１５に従う難燃性コポリエステルエラストマー組成物。
【請求項１７】
請求項１〜１４のいずれか１つに従うコポリエステルエラストマーから全体的に又は部分的に成る成形物。
【請求項１８】
１．ポリエステルＡ、芳香族ジカルボン酸又はそのエステル、脂肪族ポリカーボネートジオール、及び、所望であれば、脂肪族ポリエステルジオール又はポリラクトンジオールを、触媒の存在下及び高められた温度で、形成される揮発性反応生成物の何等かのものを除去しながら、所望であれば減じられた圧力下で、ブロックコポリエステルエステルが得られるような時間、反応させる工程、
２．触媒を完全にあるいは部分的に失活させる工程、
３．工程１．で得られたブロックコポリエステルエスエルと２官能性又は３官能性イソシアネートを反応させる工程、を順次含む、請求項１〜１４のいずれか１つに従うコポリエステルエラストマーを製造する方法。
【発明の詳細な説明】
【発明の詳細な説明】
【０００１】
本発明は、非常に良い機械特性ならびに非常に良い熱安定性及び耐加水分解性との組み合わせを有する熱可塑性コポリエステルエラストマーに関する。熱可塑性コポリエステルエラストマーは、エラトマー特性を有するポリマーであり、且つ明確に規定される融点及び結晶化温度を有し、従って、溶融相で成形可能であり、とりわけ、射出成形及び押出成形により成形できる。
【０００２】
コポリエステルのこの特性の組み合わせは、結晶性を有する硬いセグメントとエラストマー特性を有する軟らかいセグメントから成る直鎖分子構造に基づく。良好な利用性のためには、硬いセグメントは少なくとも１００℃より高い、好ましくは１５０℃より高い、及びより好ましくは１７５℃より高い、融点を有しなければならない。低い温度でエラストマー特性を維持するためには、軟らかいセグメントは２０℃より低い、好ましくは０℃より低い、より好ましくは−２０℃より低い、ガラス転移温度を有する。
【０００３】
先行技術に従う従来の熱可塑性コポリエステルエラストマーは、とりわけＥｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ  、第１２巻、第７５頁、（１９８８年）及びそこに掲げられた参照文献に広範に記載されており、硬いセグメントは通常芳香族ジカルボン酸と脂肪族ジオールから誘導される単位から成り、ポリエステル単位の軟らかいセグメントは、脂肪族ジカルボン酸と脂肪族ジオール又はラクトンから誘導されるから単位又は脂肪族ポリエーテルから成る。
【０００４】
良い機械特性ならびに容易な加工性を有する前記従来の熱可塑性コポリエステルエラストマーは、しかし、特定の欠点を有する。すなわち、軟らかいポリエーテルセグメントを有するコポリエステルは、熱安定性があまり良くなく、コポリエステルエステルエラストマーは加水分解を受け易い。
【０００５】
本発明が目的とするのは、優れた熱酸化に対する安定性及び加水分解に対する安定性の双方を有するコポリエステルエラストマーである。
【０００６】
発明者は、そのようなコポリエステルエラストマーを見出すことに成功し、該エラストマーは主として：
Ａ）脂肪族ジオールと芳香族ジカルボン酸から誘導される反復単位から成る硬いポリエステルセグメント、及び
Ｂ）下記成分、
Ｂ１）脂肪族カーボネート、及び、所望であれば、Ｂの６０重量％以下の、
Ｂ２）脂肪族ジオール及び脂肪族ジカルボン酸、又は、
Ｂ３）ラクトン、
から誘導される反復単位から成る軟らかいポリエステルセグメントを含み、前記硬いセグメント及び軟らかいセグメントは、エステル結合を介して結合されてコポリエステルエステル単位を形成し、且つ、前記コポリエステルエステル単位は互いに、
Ｃ）化学構造
【０００７】
【化１】
2008291269.tif 000002
を有するウレタン基（ここでｐ＝２又は３、及びＲ１＝アルキル、アリール、又はアラルキル基）により結合されている。
【０００８】
良い機械特性、例えば引張り強度及び永久伸び、を維持しながら、本発明のコポリエステルエラストマーは、従来のコポリエステル及びコポリエーテルエステルと比べて、優れた熱安定性と耐加水分解性を有する。この結果は非常に驚きである。なぜなら、コポリエ
ステルエステルウレタンエラストマー、例えば、とりわけ欧州特許願第１０２１１５号に開示され、商標名Ａｒｎｉｔｅｌ  ＵとしてＤＳＭ社から市販されているようなものは、限られた耐加水分解性を有し、及び、Ａ．Ｌｉｌａ−ｏｎｉｔｋｕｌら、Ｒｕｂｂｅｒ  Ｃｈｅｍｉｓｔｒｙ  ａｎｄ  Ｔｅｃｈｎｏｌｏｇｙ  、第５０巻、３月−４月１９７７年、第３頁及び日本国特許公報第９５−３９４８０号に開示されるコポリエステルカーボネートは、劣った機械特性を有し、耐加水分解性において僅かな改良を呈するのみである。
【０００９】
硬いポリエステルセグメントＡの反復エステル単位は、少なくとも１種の芳香族ジカルボン酸と、少なくとも１種の脂肪族ジオールとから誘導される。好適な芳香族ジカルボン酸は、なかんずく、イソフタル酸又はテレフタル酸、ナフタレンジカルボン酸及びジフェニルジカルボン酸から成る群より選ばれる酸である。好ましくは、ジカルボン酸はテレフタル酸、２，６−ナフタレンジカルボン酸又は４，４´−ジフェニルジカルボン酸である。４，４´−ジフェニルジカルボン酸と２，６−ナフタレンジカルボン酸の混合物又は４，４´−ジフェニルジカルボン酸とテレフタル酸の混合物も大変に好ましい。２種のジカルボン酸の混合比は、好ましくは重量基準で４０：６０〜６０：４０の範囲で選ばれる。
【００１０】
硬いセグメントＡに好適な脂肪族ジオールは、とりわけ、アルキレングリコール類である。アルキレン基中の炭素原子の数は好ましくは２〜６である。エチレングリコール、プロピレングリコール又はブチレングリコールが好ましい。ブチレングリコールが最も好ましい。
【００１１】
ブチレンテレフタレート反復単位を含むポリエステルが、硬いポリエステルセグメントとして最も好ましい。
【００１２】
軟らかいポリエステルセグメントＢは少なくとも１種のアルキレンカーボネート及び、所望であればＢの６０重量％の、脂肪族ジオールと脂肪族ジカルボン酸、又はラクトンから誘導される反復単位から成る。アルキレンカーボネートは式
【００１３】
【化２】
2008291269.tif 000003
で表され、ここでＲ２＝Ｈ、アルキル、又はアリール、ｘ＝２〜２０である。好ましくはＲ＝Ｈ及びｘ＝６であり、従ってアルキレンカーボネートはヘキサメチレンカーボネートである。
【００１４】
反復単位Ｂ２は、好ましくは鎖中に２〜２０個、好ましくは３〜１５個の炭素原子を含むアルキレンジオール及び２〜２０個、好ましくは４〜１５個の炭素原子を含むアルキレンジカルボン酸から誘導される。Ｂ２）の反復単位としてブチレンアジペートが好ましい。Ｂが、ラクトンから誘導された反復単位を含む場合には、ポリカプロラクトンが好ましい。Ａ及びＢの含有量は、広い範囲で変えることができ、主として所望する機械特性により決定される。高い含量のＡを有するコポリエステルエラストマーは、より大きい剛直性及びより高い融点を有する。一方、高い含量のＢを有するコポリエステルエラストマーは、ずっと可とう性であり、及びこれらの物質はより低い融点を有する。一般に、コポリエステルエラストマー中のＡ：Ｂ重量比は２０：８０〜９０：１０の範囲で変える。好ましくは３０：７０〜８０：２０の範囲である。Ｃの含量は通常、Ａ＋Ｂに対して０．１〜１０重量％、好ましくは１〜８重量％である。Ｃの含量は通常、Ａ＋Ｂに対して約５重量％である。
【００１５】
通常、２官能性イソシアネートは、とりわけ、パラトルエンジイソシアネート、ジフェニルメタンジイソシアネート（ＭＤＩ）、キシレンジイソシアネート、ヘキサメチレンジイソシアネート、又はイソホロンジイソシアネートである。
【００１６】
本発明に従うコポリエステルエラストマーは、なかんずく、以下の工程を順次含む方法、
１．ポリエステルＡ、芳香族ジカルボン酸、脂肪族ポリカーボネートジオール、及び、所望であれば、脂肪族ポリエステル又はポリラクトンを、互いに、触媒の存在下及び高められた温度で一定時間反応させ、及び、何等かの形成される揮発性反応生成物を除去する工程、
２．触媒を完全あるいは部分的に失活させる工程、
３．２官能性又は３官能性イソシアネートを１．で得られたブロックコポリエステルエスエルに添加して、反応を続ける工程、
によって調製され得る。
【００１７】
第１の反応工程は、好ましくは温度１８０〜２６０℃で遂行される。この反応において、使用される触媒は、ポリエステルの製造に使用される従来からの触媒、例えばチタン酸テトラブチル及び／または酢酸マンガン等、の１種以上のものであってよい。触媒はポリエステルＡまたは他の反応物のうちの１つの中に既に存在してもよく、その場合には新たに添加する必要はない。選択された反応温度及び触媒の濃度に依存して、反応時間は数分〜約２時間の範囲で変えてよい。高い温度及び／又は触媒濃度で、短い時間が好ましい；より低い温度及び／又は触媒濃度では、より長い時間が許容され得る。工程１において、形成されるブロックコポリエステルエスエルが、ポリエステルＡと同じオーダーの融点を未だに有する時間迄にエステル交換反応を中断するために、限られた時間が選択される。
【００１８】
当業者は、所望する状況に応じて、系統的な実験により、反応温度、触媒濃度及び反応時間の組み合わせを決定することができる。ポリエステルＡは、一般に数平均分子量５０００〜３５０００を有し、脂肪族ポリカーボネートジオールは分子量約５００〜５０００、好ましくは８００〜３０００を有することができる。脂肪族ポリエステルジオール又はポリラクトンジオールは、好ましくは脂肪族ポリカーボネートジオールと同じオーダーの分子量を有する。
【００１９】
上記のジオールは、少量の高級ポリオールを含んでもよい。より高い官能性の化合物、例えばトリメチロール類、もポリエステルＡの合成に用いることができ、あるいは、そのような化合物が、工程１の反応混合物に追加的に存在してもよい。工程２として規定される触媒の失活は、該目的のための従来の方法により行うことができる。チタン酸テトラブチルは、例えば、当量の燐化合物、例えばオルト燐酸、亜燐酸、亜燐酸トリフェニル、燐酸トリフェニル、燐酸トリストリエチレングリコール又はホスホン酸カルベトキシメチルジエチル、により優れた様式で失活させることができる。失活は、好ましくはブロックコポリマーの溶融物中において行われる；この目的ために必要な時間は、一般に短く、約５分程度であり、その後にジイソシアネート（それは所望であれば、いくらかのモノイソシアネートとトリイソシアネートを含む）が該溶融物に添加される。添加されるジイソシアネートの量は、通常、ＮＣＯ：ＯＨ比＝約１となるような量であり、ここでＯＨは工程１から得られるブロックコポリエステル中の水酸基末端の量を、及びＮＣＯはイソシアネート基を表す。
【００２０】
工程３の進行は、イソシアネートとブロックコポリマーとを良く混合するために通常用いられる撹拌装置のトルクを用いて、反応混合物の溶融粘度を測定することによって、難なく追跡することができる。該撹拌装置上で最大トルクに達した時に反応は完結し、及び所望であれば、反応混合物から揮発成分をかなりの程度除去した後に、本発明のコポリエステルエラストマーを反応容器から除去することができる。
【００２１】
本発明に従うコポリエステルエラストマーは、従来からの添加剤及び充填剤、例えば安定化剤、染料、及び顔料、成形助剤、例えば離型剤、核剤、難燃剤、及び充填剤、をさらに含んでよい。
【００２２】
好適な熱酸化安定剤は、例えば、立体的ヒンダードフェノール又は２級アミンであり；アミドを含むフェノールは大変適している。ヒンダードフェノールは、例えば、チバガイギー社のＩｒｇａｎｏｘ  （商標）１０１０、Ｉｒｇａｎｏｘ  （商標）１３３０、及びＩｒｇａｎｏｘ  （商標）１０９８である。よく用いられるアミンはユニロイヤル社のＮａｕｇａｒｄ（商標）４４５  である。
【００２３】
使用されるべき難燃剤は、なかんずく、メラミン、メラミン縮合物及びメラミン化合物、例えばメラム、燐酸メラミン、メラミンシアヌレート及びハロゲン化有機化合物、例えばポリブロモスチレン、である。ハロゲンの無い化合物、好ましくはメラミンシアヌレー
ト、の使用が、特に電気用途向けに好ましい。好ましくは、充填剤は少量、組成物合計の５０重量％より少ない量で使用される。充填剤は、例えばカーボンブラック、タルク及びクレーである。いくつかの用途においては、（ガラス）ファイバー強化の使用が、特別の利点を与える。
【００２４】
本発明に従うコポリエステルエラストマーは、溶融物から通常の成形技術、例えば、射出成形、フラットフィルム押出、押出ブロー成形、共押出により成形されることができる。
【００２５】
本発明に従うコポリエステルエラストマーが、従前のポリエステルエラストマーに比べて特に利点を有するのは、とりわけパイプ、ホース、ケーブル外装、特に自動車セクター、ベローズ及びシール用途である。
【００２６】
本発明は、以下の実施例及び比較例を参照してより詳細に説明されるが、それらに限定されるものではない。
【００２７】
［実験１］
（比較例Ａ）
ガラス反応容器中で、４７６ｇのポリヘキサメチレンカーボネートジオール（Ｄｅｓｍｏｐｈｅｎ（商標）２０２０Ｅ  Ｓｃｈｕｐｐｅｎ、バイエル社）、３８８ｇのジメチルテレフタレート及び２１７ｇのブタンジオールを１９４ｍｇのチタン酸テトラブチルと共に加熱した。１５０〜２１０℃で、減じられた圧力下、最小約２０×１０３Ｐａ、において、メタノールを蒸発させた。次いで２４２℃まで加熱し、１，４−ブタンジオールを０．１〜０．２×１０３Ｐａで蒸発させた。重合を、その開始後、約２２５℃及び０．２×１０３Ｐａで１００分間継続した。得られたコポリエステルは、融点４８℃であり、且つ結晶化が大変困難であった。エラストマー特性、とりわけ、永久伸びが劣る。
【００２８】
［実験２］
（実施例Ｉ及びＩＩ、比較例Ｂ、Ｃ及びＤ）
数平均分子量１６５００を有するポリブチレンテレフタレートを、１リットルのガラスオートクレーブ内で、実験１に述べた条件下で、３９４ｇのジメチルテレフタレート、２７８ｇのブタンジオール及び１６０ｍｇのチタン酸テトラブチルより合成した。次いで、０．４ｍモルのＴＥＧＰＡ（リン酸トリストリエチレングリコール）を反応溶融物に添加し、２０分撹拌した。次いで所定量のポリヘキサメチレンカーボネートジオール（実施例Ｉ及びＩＩ）と、所望される場合にはポリブチレンアジペートジオール（実施例ＩＩ及び比較例Ｂ）を加え、２２０〜２４０℃で３５分間反応させた。その後、３００ｍｇのＴＥＧＰＡを再度加え、５分間撹拌した後、３９．４ｇの１−ＭＤＩ（Ｉｓｏｎａｔｅ（商標）Ｍ１４３、Ｄｏｗ社）を加えた。撹拌装置上でのトルクが最大に達するまで、反応を続けた。約１０×１０３Ｐａで、反応容器を脱ガスし、反応容器の内容物を取り出し、冷却後、切断してグラニュールを形成した。得られたグラニュールから小さい板をプレスし、耐加水分解性及び耐熱酸化性及びいくつかの物理特性を定めた。結果を表１に掲げる。ポリヘキサメチレンカーボネートジオールに代えて、ポリカプロラクトンジオールを用いて本実験を繰り返した（比較例Ｃ）。
【００２９】
【表１】
2008291269.tif 000004
【００３０】
［表中の略称の説明］
ＰＢＴ；ポリブチレンテレフタレート、融点（Ｔｍ）＝２２５℃；
ＰＢＡ；ポリブチレンアジペート、融点＝５５℃、ガラス転移温度（Ｔｇ）＝−６８℃；
Ｕ；１−ＭＤＩ、ジフェニルメチレンジイソシアネート（Ｄｏｗ社からのＩｓｏｎａｔｅ（商標）Ｍ１４３）から誘導されたウレタン基；
ＰＨＭＣ；ポリヘキサメチレンカーボネート  ＰＨＭＣ２０００（バイエル社からのＤｅｓｍｏｐｈｅｎ（商標）２０２０）、融点＝６２℃、ガラス転移温度＝−４７℃；
ＰＣＬ；ポリカプロラクトン（Ｓｏｌｖａｙ  Ｃｈｅｍ  社からのＰＣＬ  ２０００）、融点＝６０℃、ガラス転移温度＝−６５℃；
ＡＲＮＩＴＥＬ（商標）Ｅ５５；ＰＢＴ及びポリテトラメチレンオキサイドに基づくコポリエーテルエステル、ＤＳＭ社、ショアＤ硬度５５その他表１の特性を有する。；
Ｐｅｌｐｒｅｎｅ  Ｓ２００２（商標）；ポリブチレンテレフタレートとポリカプロラクトンに基づくコポリエステルエステル、東洋紡社；
【００３１】
耐加水分解性は、沸騰水に漬け、破断時伸びが元の値の５０％より低くなるまでの時間で決定した。ＡＲＮＩＴＥＬ  Ｅ５５についての値は、関連製品カタログからのものである。
【００３２】
本発明に従うコポリエステルエラストマーは、他の従来技術のコポリエステルエステル組成物と比べて、加水分解性に対する重要な改良を示した。
【００３３】
耐熱酸化性は、空気循環させた１５０℃のオーブンに１２５日入れた後、破断時伸びが維持された割合で定めた。
【００３４】
融点（Ｔｍ）及び結晶化温度（Ｔｃ）は、示差走査熱量測定（ＤＳＣ）で走査速度１０℃／分にて求めた。
【００３５】
ガラス転移温度（Ｔｇ）は捩れ減衰法（ＤＭＴＡ）により求めた。
【００３６】
上記の測定とならんで、ｍ−クレゾール中で試験試料の相対溶液粘度を測定した；機械特性の劣化は相対溶液粘度の減少と並行に進行した。相対粘度約１．６以下では、機械特性はかなり劣化した。後の試験においては、従って、相対粘度の減少を耐加水分解性の指標とした。相対粘度が約１．６未満では、通常、機械特性の維持率５０％を切った。
【００３７】
［実験２］
この実験においては、多くのコポリエステルエラストマーのグラニュールを８０℃の水に漬け、相対粘度（ηｒｅｌ）の変化を時間の関数として測定した。種々のコポリエステルについての結果（ηｒｅｌ＝１．６に至った日数）を表２に示す。
【００３８】
【表２】
2008291269.tif 000005
【００３９】
［実験３］
前記実験からのコポリエステルエラストマーの、１００℃のＡＳＴＭ３油に対する耐油性を、ＩＳＯ２テストロッド（２ｍｍ）を用いて求めた。引張強度の維持及び４週間さらした後の体積増加に関する結果を以下に示す。
【００４０】
【表３】
2008291269.tif 000006
【００４１】
［実験４］
本発明に従うコポリエステルエラストマーのケーブル外装としての試験をするために、反応容器で約５０ｋｇスケールの量調製した；反応条件は実験１と同じである。得られたコポリエステルエラストマーは、表１に示したものと同じ物理特性を有した。
【００４２】
コポリエステルエラストマーを０．５ｍｍ２ワイヤーに０．３ｍｍ厚さの外装として施与した。通常、実験室ケーブル線では、組成物を５００ｍ／分の速度で、問題なく加工することが可能であった。外装されたワイヤーを、以下の試験に付した：
【００４３】
［１．  ８０℃の水蒸気に対する耐加水分解性（９９％湿度）］
上記条件下で，種々の時間エージングした外装ケーブルを、マンドレル（ワイヤー直径に対応する直径）の回りに巻いた。これらの巻いたケーブルに１０００Ｖの電圧差を３０分間かけた。測定された漏れ電流に基づき、電気抵抗を計算した。次いで、電圧差を数秒間で５０００Ｖに増加した。判定基準は、電気的絶縁破壊あるいは電気的絶縁破壊無しである（ＤＩＮ標準７２５５１）。表３にいくつかのコポリエステルエラストマーについて結果を示す。
【００４４】
【表４】
2008291269.tif 000007
【００４５】
［２．  １５０℃環境空気中での耐熱酸化性（２３℃、５０％相対湿度）］
上記条件下で種々の時間エージングした外装ケーブルを、マンドレル（ワイヤー直径に対応する直径）の回りに巻いた。これらの巻いたケーブルに１０００Ｖの電圧差を３０分間かけた。測定された漏れ電流に基づき、電気抵抗を計算した。次いで、電圧差を数秒間で５０００Ｖに増加した。判定基準は、電気的絶縁破壊あるいは電気的絶縁破壊無しである。表４にいくつかのコポリエステルエラストマーについて結果を示す。
【００４６】
【表５】
2008291269.tif 000008
【００４７】
［３．  引張強度］
いくつかのコポリエステルエラストマーの引張特性を、剥離したケーブル被覆（すなわち、銅の芯を除いた後）について測定した。表５に結果を示す。
【００４８】
【表６】
2008291269.tif 000009
【手続補正書】
【提出日】平成20年8月5日(2008.8.5)
【手続補正１】
【補正対象書類名】特許請求の範囲
【補正対象項目名】請求項１
【補正方法】変更
【補正の内容】
【請求項１】
Ａ：脂肪族ジオールと芳香族ジカルボン酸とから誘導される反復単位から成る硬いポリエステルセグメント、及び
Ｂ：下記成分、
Ｂ１：脂肪族カーボネート、及び、所望であれば、Ｂの６０重量％までの、
Ｂ２：脂肪族ジオール及び脂肪族ジカルボン酸、又は、
Ｂ３：ラクトン、より誘導される反復単位から成る軟らかいポリエステルセグメントを含み、前記硬いセグメントＡ及び軟らかいセグメントＢは、エステル結合を介して結合されてコポリエステル単位を形成し、且つ、前記コポリエステル単位は互いに
Ｃ：化学構造
【化１】
2008291269.tif 000012
を有するウレタン基（ここでｐ＝２又は３及びＲ１＝アルキル、アリール、アラルキル基）により結合されており、
コポリエステルエラストマー中のＡ：Ｂ重量比が２０：８０〜９０：１０の範囲であり、
Ｃの含量が、Ａ＋Ｂに対して０．１〜１０重量％であるコポリエステルエラストマー。
【手続補正２】
【補正対象書類名】特許請求の範囲
【補正対象項目名】請求項８
【補正方法】変更
【補正の内容】
【請求項８】
Ｂ１が化学式
【化２】
2008291269.tif 000013
（ここでＲ２＝Ｈ、アルキル、アリール基、ｘ＝２〜２０）で表されるアルキレンカーボネートであることを特徴とする請求項１〜７のいずれか１つに従うコポリエステルエラストマー。
【手続補正３】
【補正対象書類名】特許請求の範囲
【補正対象項目名】請求項１４
【補正方法】変更
【補正の内容】
【請求項１４】
Ａ：ポリブチレンテレフタレートの硬いセグメント、及び
Ｂ：下記の軟らかいセグメント、
Ｂ１：ポリへキサメチレンカーボネート、及び、所望であれば、Ｂの６０重量％までの、
Ｂ２：ポリブチレンアジペート、
を含み、前記硬いセグメントＡ及び軟らかいセグメントＢは、エステル結合を介して結合されてコポリエステルエステル単位を形成し、且つ、前記コポリエステルエステル単位は互いに、
Ｃ：４，４´−ジフェニルメタンジイソシアネートから誘導されるウレタン基により結合されており、
コポリエステルエラストマー中のＡ：Ｂ重量比が２０：８０〜９０：１０の範囲であり、
Ｃの含量が、Ａ＋Ｂに対して０．１〜１０重量％であるコポリエステルエラストマー。
【手続補正４】
【補正対象書類名】特許請求の範囲
【補正対象項目名】請求項１５
【補正方法】変更
【補正の内容】
【請求項１５】
請求項１〜１４のいずれか１つに従うコポリエステルエラストマーの少なくとも１つと、組成物合計の５０重量％より少ない量のメラミン、メラミン縮合物及びメラミン化合物からなる群より選ばれる化合物の少なくとも１つを含む難燃性コポリエステルエラストマー組成物。
【手続補正５】
【補正対象書類名】明細書
【補正対象項目名】０００７
【補正方法】変更
【補正の内容】
【０００７】
【化１】
2008291269.tif 000014
を有するウレタン基（ここでｐ＝２又は３、及びＲ１＝アルキル、アリール、又はアラルキル基）により結合されており、コポリエステルエラストマー中のＡ：Ｂ重量比が２０：８０〜９０：１０の範囲であり、Ｃの含量が、Ａ＋Ｂに対して０．１〜１０重量％である。
【手続補正６】
【補正対象書類名】明細書
【補正対象項目名】００１３
【補正方法】変更
【補正の内容】
【００１３】
【化２】
2008291269.tif 000015
で表され、ここでＲ２＝Ｈ、アルキル、又はアリール、ｘ＝２〜２０である。好ましくはＲ＝Ｈ及びｘ＝６であり、従ってアルキレンカーボネートはヘキサメチレンカーボネートである。
【外国語明細書】
2008291269000001.pdf